Electrode positive pour accumulateur métal alcalin-ion comprenant au moins un liant organique et au moins un sel de métal alcalin répondant à la formule (I) suivante : dans laquelle les X représentent un élément alcalin. Electrode positive selon la revendication 1, dans laquelle, pour la formule (I), les X représentent l’élément lithium, l’élément sodium ou l’élément potassium. Electrode positive selon la revendication 1 ou 2, dans laquelle, pour la formule (I), les X représentent l’élément lithium. 4. Electrode positive selon l’une quelconque des revendications précédentes, dans laquelle le liant organique est un liant polymérique. Electrode positive selon l’une quelconque des revendications précédentes, comprenant, en outre, au moins un matériau actif d’électrode. 6. Electrode positive selon la revendication 5, dans laquelle, lorsque l’électrode positive est destinée à un accumulateur au lithium, le matériau actif d’électrode est choisi parmi : -des chalcogénures métalliques de formule LiMQ 2 , dans laquelle M est au moins un élément métallique choisi parmi les éléments métalliques, tels que Co, Ni, Fe, Mn, Cr, V, Al et Q est un chalcogène ; -des chalcogénures de structure spinelle, tels que LiMn 2 O 4 ; -des matériaux lithiés ou partiellement lithiés de formule M 1 M 2 (JO 4 ) f E 1-f , dans laquelle M 1 est du lithium, éventuellement partiellement substitué par un autre élément alcalin à hauteur d’un taux de substitution de moins de 20%, M 2 est un élément métallique de transition de degré d’oxydation +2 choisi parmi Fe, Mn, Ni et les combinaisons de ceux-ci, éventuellement partiellement substitué par un ou plusieurs autres éléments métalliques additionnels de degré(s) d’oxydation(s) entre +1 et +5 à hauteur d’un taux de substitution de moins de 35%, JO 4 est un oxyanion dans lequel J est choisi parmi P, S, V, Si, Nb, Mo et les combinaisons de ceux-ci, E est un anion fluorure, hydroxyde ou chlorure, f est la fraction molaire de l’oxyanion JO 4 et est compris, généralement, entre 0,75 et 1 (incluant 0,75 et 1). Electrode positive selon l’une quelconque des revendications précédentes, comprenant, en outre, au moins un additif conducteur électronique. Electrode positive selon l’une quelconque des revendications précédentes, ladite électrode se présentant sous forme d’une pièce comprenant un matériau composite comprenant une matrice polymérique constituée d’un ou plusieurs liants polymériques et comprenant, comme charges, au moins un sel de métal alcalin de formule (I) telle que définie à la revendication 1 et, éventuellement, au moins un matériau actif d’électrode et, éventuellement, un ou plusieurs additifs conducteurs électroniques. Electrode positive selon l’une quelconque des revendications 1 à 7, ladite électrode se présentant sous forme d’une première partie comprenant un matériau composite comprenant une matrice polymérique constituée d’un ou plusieurs liants polymériques et comprenant, comme charges, au moins un matériau actif et, éventuellement, un ou plusieurs additifs conducteurs électroniques et comprenant une deuxième partie, sous forme d’une couche déposée à la surface de la première partie, ladite couche comprenant une matrice polymérique constituée d’un ou plusieurs liants polymériques et comprenant, comme charge, au moins un sel de métal alcalin de formule (I) telle que définie à la revendication 1. Cellule d’accumulateur métal alcalin-ion comprenant une électrode positive telle que définie selon l’une quelconque des revendications 1 à 9, une électrode négative et un électrolyte disposé entre l’électrode positive et l’électrode négative. Cellule d’accumulateur métal alcalin-ion selon la revendication 10, dans laquelle l’électrode négative comprend, comme matériau actif d’électrode, un matériau actif choisi parmi : -des matériaux carbonés, tels que du carbone graphitique apte à intercaler du lithium ; -des composés à base de silicium, tel qu’un carbure de silicium SiC ou un oxyde de silicium SiO x ; -du lithium métallique ; -des alliages de lithium ; -des oxydes de titane lithiés, tel qu’un oxyde de formule Li (4-x) M x Ti 5 O 12 ou Li 4 M y Ti (5-y) O 12 dans laquelle x et y vont de 0 à 0,2, M représente un élément choisi parmi Na, K, Mg, Nb, Al, Ni, Co, Zr, Cr, Mn, Fe, Cu, Zn, Si et Mo ; -des oxydes de titane non lithiés, tel que TiO 2 ; -des oxydes de formule M y Ti (5-y) O 12 dans laquelle y va de 0 à 0,2 et M est un élément choisi parmi Na, K, Mg, Nb, Al, Ni, Co, Zr, Cr, Mn, Fe, Cu, Zn, Si et Mo ; -des alliages lithium-germanium ; ou -d’un mélange de ceux-ci. Cellule d’accumulateur métal alcalin-ion selon la revendication 10 ou 11, dans laquelle l’électrolyte est un électrolyte liquide conducteur d’ions alcalins comprenant au moins un solvant organique et au moins un sel métallique. Procédé de traitement de la cellule d’accumulateur telle que définie selon l’une quelconque des revendications 10 à 12, comprenant une étape de formation d’une couche de passivation à la surface de l’électrode négative avec les ions X issus de la décomposition du sel de métal alcalin de formule (I) telle que définie à la revendication 1 par application d’une première charge à la cellule susmentionnée. Utilisation d’un sel de formule (I) suivante : dans laquelle les X représentent un élément alcalin en tant que sel sacrificiel pour la formation d’une couche de passivation à la surface d’une électrode négative d’un accumulateur métal alcalin-ion, qui comprend, en outre, une électrode positive comprenant ledit sel et un électrolyte disposé entre l’électrode positive et l’électrode négative.